(57)【要約】【課題】アスファルトルーフィングの紫外線劣化が阻止され、かつアスファルト層の軟化による物性劣化が防止でき、そしてマッドカーリングも防止される露出アスファルト防水層用仕上げ材を提供する。【解決手段】塩化ビニル樹脂シートにアルミニウム箔を張り合わせた複合層体をアスファルト層の表層へ張り付けて構成された露出アスファルト防水層用仕上げ材。  アルミニウム箔の厚さが５〜１５μｍであることが、塩化ビニル樹脂シートの厚さが１００〜３００μｍであることが、そしてアスファルト層中に不織布製の芯材が介装されてなることが好ましい。  表面の塩化ビニル樹脂層は型押しのエンボス加工を施してなるものが好ましい。【選択図】  図１
2018035600.tif 000002
【特許請求の範囲】
【請求項１】
塩化ビニル樹脂シートにアルミニウム箔を張り合わせた複合層体をアスファルト層の表層へ張り付けて構成された、すなわち「塩化ビニル樹脂シート：アルミニウム箔：アスファルト層」の接合・積層体からなることを特徴とする露出アスファルト防水層用仕上げ材。
【請求項２】
アルミニウム箔の厚さが５〜１５μｍであることを特徴とする請求項１記載の仕上げ材。
【請求項３】
塩化ビニル樹脂シートの厚さが１００〜３００μｍであることを特徴とする請求項１記載の仕上げ材。
【請求項４】
塩化ビニル樹脂シートとアルミニウム箔との張り合わせがポリオレフィンフィルムを介して、かつドライラミネート用接着剤で接着してなされたものであることを特徴とする請求項１記載の仕上げ材。
【請求項５】
アスファルト層中に１００〜２００ｇ／ｍ2の合成繊維不織布製の芯材が介装されてなることを特徴とする特徴とする請求項１記載の仕上げ材。
【請求項６】
不織布製の芯材が、ポリエステル、ビニロン、ナイロン、ガラスなどの単独の合成繊維材料又はそれら単独の合成繊維材料の混合体で構成されてなるものであることを特徴とする請求項５記載の仕上げ材。
【請求項７】
アスファルト層に用いるアスファルトが、改質アスファルトあるいは防水工事用３種アスファルトであることを特徴とする請求項１記載の仕上げ材。
【請求項８】
改質アスファルトの改質材が、ＳＢＳ，ＳＥＢＳ，ＡＰＡＯ又はＡＰＰから選ばれる何れか１つである請求項１記載の仕上げ材。
【請求項９】
アルミニウム箔層とアスファルト層との間に、１０〜５０ｇ／ｍ2の合成繊維製不織布を張り合わせ・介在させてなることを特徴とする請求項１記載の仕上げ材。
【請求項１０】
表面の塩化ビニル樹脂層が型押しのエンボス加工を施してなるものであることを特徴とする請求項１記載の仕上げ材。
【請求項１１】
請求項１〜１０のいずれか１項に記載の仕上げ材の下面に鉱物質細砕物が散在・付着されてなることを特徴とする露出アスファルト防水層用仕上げ材。
【請求項１２】
請求項１〜１０のいずれか１項に記載の仕上げ材の下面に粘着材層が設けられ、更にその下面に剥離性保護フィルムが貼着されてなることを特徴とする露出アスファルト防水層用仕上げ材。
【請求項１３】
請求項１〜１０のいずれか１項に記載の仕上げ材の下面に点状に粘着材層が設けられ、更にその下面に剥離性フィルムが貼着されてなることを特徴とする露出アスファルト防水層用仕上げ材。
【発明の詳細な説明】
【技術分野】
【０００１】
本願発明は、露出アスファルト防水層用仕上げ材の提供に係るものである。
【背景技術】
【０００２】
アスファルト防水は、施工性や耐久性、漏水に対する信頼性から古くから用いられ多くの実績がある防水工法である。近年は、新築工事よりも改修工事の物件数の方が多く、そのほとんどの場合露出防水が採用されており、露出防水層は、最上層に砂付ルーフィングが施工されている。
この砂付ルーフィングは、紫外線などからアスファルトの劣化を防止するため表層に細かい砂を圧着させ成形させており、さらに防水層の意匠性・耐候性の向上として塗料を塗布して仕上げている。
【発明の概要】
【発明が解決しようとする課題】
【０００３】
しかしながら、この露出防水用ルーフィングは、施工後数年で表層部分に以下の不具合が発生することがある。
マッドカーリング現象：すなわち、水溜り部に泥土や花粉などが堆積し、その堆積物が乾燥湿潤を繰り返し、乾燥時に体積収縮するため、表層の砂に対し食い付きの良い部分ではルーフィング表面をめくり上げる現象が生じる。また表層の砂は天然の鉱物を使用しており極微量の鉄分を含むことがあるため、錆びることがある。さらに表層部分のアスファルトが紫外線により劣化するとひび割れや砂落ちが発生する。
【課題を解決するための手段】
【０００４】
本発明者は従来技術の課題を解決するため鋭意工夫し、アルミニウムと塩化ビニル樹脂シートを張り合わせた複合層をアスファルト層の表層へ張り付けた露出アスファルト防水層用仕上げ材を発明した。
すなわち本願発明は下記構成の露出アスファルト防水層用仕上げ材である。
[１]  塩化ビニル樹脂シートにアルミニウム箔を張り合わせた複合層体をアスファルト層の表層へ張り付けて構成された、すなわち「塩化ビニル樹脂シート：アルミニウム箔：アスファルト層」の接合・積層体からなることを特徴とする露出アスファルト防水層用仕上げ材。
[２]  アルミニウム箔の厚さが５〜１５μｍであることを特徴とする[１]記載の仕上げ材。
[３]  塩化ビニル樹脂シートの厚さが１００〜３００μｍであることを特徴とする      [１]記載の仕上げ材。
[４]  塩化ビニル樹脂シートとアルミニウム箔との張り合わせがポリオレフィンフィルムを介して、かつドライラミネート用接着剤で接着してなされたものであることを特徴とする[１]記載の仕上げ材。
[５]  アスファルトルーフィング層中に１００〜２００ｇ／ｍ2の合成繊維不織布製の芯材が介装されてなることを特徴とする特徴とする[１]記載の仕上げ材。
[６]  不織布製の芯材が、ポリエステル、ビニロン、ナイロン、ガラスなどの単独の合成繊維材料又はそれら単独の合成繊維材料の混合体で構成されてなるものであることを特徴とする[５]記載の仕上げ材。
[７]  アスファルト層に用いるアスファルトが、改質アスファルトあるいは防水工事用3種アスファルトであることを特徴とする[１]記載の仕上げ材。
[８]  改質アスファルトの改質材が、ＳＢＳ，ＳＥＢＳ，ＡＰＡＯ又はＡＰＰから選ばれる何れか１つである[１]記載の仕上げ材。
[９]  アルミニウム箔層とアスファルト層との間に、１０〜５０ｇ／ｍ2の合成繊維製不織布を張り合わせ・介在させてなることを特徴とする[１]記載の仕上げ材。
[１０]  表面の塩化ビニル樹脂層が型押しのエンボス加工を施してなるものであることを特徴とする[１]記載の仕上げ材。
[１１]  上記[１]〜[１０]のいずれか１項に記載の仕上げ材の下面に鉱物質細砕物が散在・付着されてなることを特徴とする露出アスファルト防水層用仕上げ材。
[１２]  上記[１]〜[１０]のいずれか１項に記載の仕上げ材の下面に粘着材層が設けられ、更にその下面に剥離性保護フィルムが貼着されてなることを特徴とする露出アスファルト防水層用仕上げ材。
[１３]  前記[１]〜[１０]のいずれか１項に記載の仕上げ材の下面に点状に粘着材層が設けられ、更にその下面に剥離性フィルムが貼着されてなることを特徴とする露出アスファルト防水層用仕上げ材。
【発明の効果】
【０００５】
本願発明によれば、アスファルトルーフィングの紫外線劣化が阻止され、かつ塩ビの可塑剤によるアスファルト層の軟化による物性劣化が防止できる。
そして、塩化ビニル樹脂シートの新設によってマッドカーリングも防止される。
【図面の簡単な説明】
【０００６】
【図１】実施例の露出アスファルト防水層用仕上げ材の断面説明図
【図２】他の実施例の露出アスファルト防水層用仕上げ材の断面説明図
【図３】図２の実施例と異なる他の実施例の露出アスファルト防水層用仕上げ材の断面説明図
【図４】他の実施例の露出アスファルト防水層用仕上げ材に点状に粘着材層を設け、下地からの水分の圧力を分散し、防水層のフクレを防止する断面説明図
【発明を実施するための形態】
【０００７】
次に本願発明の実施の態様について説明する。
本願発明の実施例の露出アスファルト防水層用仕上げ材は、図１、図２及び図３にその断面説明図を示すごときものである。
図１では、塩化ビニル樹脂シート１にアルミニウム箔３を張り合わせた複合層体をアスファルト層４の表層へ張り付けて構成された、すなわち「塩化ビニル樹脂シート１：アルミニウム箔３：アスファルト層４」の接合・積層体からなるものである。
なお、具体的な良好な製品としては構造体の補強、強度向上等のため、上層から下層に向かって、塩化ビニル樹脂シート１、ポリオレフィンフィルム２、アルミニウム箔３、アスファルト層４、合成繊維不織布５、アスファルト層４の順に積層されたものが好ましい。
また、更に好ましい具体的な現場使用が容易な製品としては、図２に示すごときものが挙げられる。
上層から下層に向かって、塩化ビニル樹脂シート１、ポリオレフィンフィルム２、アルミニウム箔３、合成繊維不織布５、アスファルト層４、合成繊維不織布５−１、アスファルト層４、鉱物質細砕物６の順に積層されたものである。
そしてまた、更に好ましい具体的な現場使用が容易な製品としては、図３に示すごときものが挙げられる。
上層から下層に向かって、塩化ビニル樹脂シート１、ポリオレフィンフィルム２、アルミニウム箔３、合成繊維不織布５−１、アスファルト層４、合成繊維不織布５、アスファルト層４、粘着材層（全面）７、剥離性保護フィルム８の順に積層されたものである。
図３に示すものは、現場において、まず剥離性保護フィルム８を剥がしてから、施工素地面に粘着材層（全面）７を圧接しながら敷設することにより容易に本発明の露出アスファルト防水層用仕上げ材を敷設することができる。
図３に示すものは全面に粘着材が設けられているが、図４は点状に粘着材層７−１を設け、下地からの水分の圧力を分散し、防水層のフクレを防止することもできる。
【０００８】
本願発明者は従来製品の砂に代え、紫外線に対して耐候性の優れた塩化ビニル樹脂の仕上げにすることで砂の欠点を解決しようと試みた。
しかしながら、塩化ビニル樹脂を直接アスファルト層へ接触させると、塩化ビニル樹脂シートに含まれる可塑剤がアスファルトへ移行し、アスファルトを軟化させ接着力を低下させることが解った。
それら可塑剤は、例えば（１）ジ−２−エチルヘキシルフタレート（ＤＯＰ）、ジブチルフタレート（ＤＢＰ）、ジヘプチルフタレート（ＤＨＰ）、ジイソデシルフタレート（ＤＩＤＰ）等のフタル酸エステル可塑剤、（２）ジ−２−エチルヘキシルアジペート（ＤＯＡ）、ジイソブチルアジペート（ＤＩＢＡ）、ジブチルアジペート（ＤＢＡ）等の脂肪酸エステル可塑剤、（３）エポキシ化大豆油等のエポキシ化エステル可塑剤、（４）アジピン酸エステル、アジピン酸ポリエステル等のポリエステル可塑剤である。
すなわち本発明者は、この可塑剤がアスファルトへ移行するのを防止するため金属箔、好ましくはアルミニウム箔（好ましくは厚さが５〜１５μｍのアルミニウム箔）を介在させることを発想して、上記問題点を解決した。
アルミニウム箔の厚さが１５μｍ以上では柔軟性が損なわれ、５μｍ以下では破れ易く取り扱いに注意を要する。
塩化ビニル樹脂の厚さは１００〜３００μｍの範囲のものが長期の耐久性や軽歩行に耐えられ好ましい。アルミニウムと塩化ビニル樹脂シートの張り合わせはポリオレフィンフィルムをドライラミネート用接着剤（例えばウレタン系、ポリエステル系接着剤）として使用するのが製造上好ましい。
アスファルト層の芯材は従来から用いられて実績のあるポリエステル、ビニロン、ナイロン、ガラスなどの単独の不織布あるいはそれぞれの混合不織布が好ましい。
アスファルトルーフィングに用いるアスファルトは、従来一般的に使用されているJIS A6013 改質アスファルトルーフィングシートに使用される改質アスファルト、あるいはJIS A6022 ストレッチアスファルトルーフィングシートの砂付ストレッチに規定されている防水工事用3種アスファルトが好ましい。
改質アスファルトの改質材は従来から多く用いられているＳＢＳ，ＳＥＢＳ，ＡＰＡＯ，ＡＰＰなどが一般的である。
アルミニウム箔層のアスファルト接触面へ、１０〜５０ｇ／ｍ2の合成繊維不織布を張り合わせると、長期にわたるアルミニウム箔とアスファルトの接着を安定的に確保できる。
表面の塩化ビニル樹脂層へ型押しのエンボス模様を設けることにより、ロール状の製品に巻いたときに発生するしわなどの不具合を防止でき美観的にも好ましい。
本発明に用いる塩化ビニル樹脂としては、ポリ塩化ビニルの他、塩化ビニル−酢酸ビニル共重合体、塩化ビニル−エチレン共重合体、塩化ビニル−プロピレン共重合体、塩化ビニル−ブタジエン共重合体、塩化ビニル−スチレン共重合体、塩化ビニル−塩化ビニリデン共重合体、塩化ビニル−ウレタン共重合体及び塩化ビニル−スチレン−無水マレイン酸三元共重合体などが挙げられる。
【０００９】
本発明に用いる合成繊維不織布としては、ビニロン、ポリエステル、ナイロン、ポリウレタンなどの極細繊維からなるシート状のものが挙げられるが、ポリエステル製のものを用いるのが好ましい。
また、改質アスファルトや防水工事用アスファルトの補強に用いられる合成繊維不織布は目付１００〜２００ｇ／ｍ2程度のものが好ましい。一方、アルミ箔と改質アスファルトとの接着を安定なものとする合成繊維不織布の目付は１０〜５０ｇ／ｍ2程度のものが好ましい。
【実施例】
【００１０】
本願発明の実施例の露出アスファルト防水層用仕上げ材は、図１にその説明用断面図を示すごとく、
塩化ビニル樹脂シート１にアルミニウム箔３を張り合わせた複合層体をアスファルト層４の表層へ張り付けて構成された、すなわち「塩化ビニル樹脂シート１：アルミニウム箔３：アスファルト層４」の接合・積層体からなるものである。
そして、アルミニウム箔の厚さが１０μｍであり、塩化ビニル樹脂シートの厚さが２００μｍである。
そしてまた、塩化ビニル樹脂シート１とアルミニウム箔３との張り合わせがポリオレフィンフィルム２を介してなされたものである。
さらに、アスファルト層の芯材は、ポリエステル、ビニロン、ナイロンなどの不織布５である。
なお、アルミニウム箔層とアスファルト層との間に、１０〜５０ｇ／ｍ2の合成繊維不織布を張り合わせ・介在させてなることも好ましい。
そしてまた、表面の塩化ビニル樹脂層は型押しのエンボス加工を設けてなるものである。
【００１１】
従来の露出アスファルト防水層と図１に示す本願発明の試作品を、水が溜まり、乾燥湿潤を繰り返す様に作成した暴露試験体を作成し暴露試験を行った結果を表１に示す。
【表１】
2018035600.tif 000003
【符号の説明】
【００１２】
１：塩化ビニル樹脂シート
２：ポリオレフィンフィルム
３：アルミニウム箔
４：アスファルト層
５：合成繊維不織布（目付１００〜２００ｇ／ｍ2 ）
５−１：合成繊維不織布（目付１０〜５０ｇ／ｍ2 ）
６：鉱物質細砕物
７：粘着材層（全面）
７−１：点状の粘着材層離性保護フィルム
【図１】
2018035600.tif 000004
【図２】
2018035600.tif 000005
【図３】
2018035600.tif 000006
【図４】
2018035600.tif 000007